(57)【要約】【課題】  電性被覆加工を施された電気絶縁性シートにおける、導電性被覆加工を施されていない面の帯電を、加工された導電性被覆の接地状態や抵抗値の変動によらず、簡単な構成で、容易に、安定的に、除去する。【解決手段】  導電性被覆加工を施されていない面に相対して、シートの搬送方向に、逆極性の電圧を印加した除電電極を交互に配置することで、導電性被覆の電位を、接地状態や抵抗値の変動によらず、実質的にゼロ電位としながら除電する。【選択図】  図１
2009026716.tif 000002
【特許請求の範囲】
【請求項１】
電気絶縁性シートの一方の面に導電層が形成された導電層つき電気絶縁性シートの搬送経路に対し、該シートの他方の面に相対し、該シートの搬送方向に間隔をおいて設けられた少なくとも２個の除電電極を有する導電層つき電気絶縁性シートの除電装置であって、前記除電電極の数をｎとするとき（ｎは、２以上の整数）、ｎ個の除電電極のうち、ｎ／４個以上(小数点以下切り上げ)の前記除電電極に印加される電圧が、他の除電電極に印加される電圧とは逆極性の電圧であることを特徴とする、導電層つき電気絶縁性シートの除電装置。
【請求項２】
すべての前記除電電極において、前記シートの搬送方向に隣接する前記除電電極への印加電圧が、互いに逆極性であることを特徴とする、請求項１に記載の導電層つき電気絶縁性シートの除電装置。
【請求項３】
請求項１または請求項２に記載の電気絶縁性シートの除電装置を用いて、実質的に前記導電層の電位をゼロに保ちながら除電を行うことを特徴とする導電層つき電気絶縁性シートの除電方法。
【請求項４】
請求項３に記載の導電層つき電気絶縁性シートの除電方法により導電層つき電気絶縁性シートを除電することにより、導電層つき電気絶縁性シートを製造する除電済み導電層つき電気絶縁性シートの製造方法。
【請求項５】
前記導電層の表面抵抗が１０の８乗Ω／□以下であることを特徴とする、請求項４に記載の導電層つき電気絶縁性シートの製造方法。
【請求項６】
前記導電層の表面抵抗が１０の４乗Ω／□以上であることを特徴とする、請求項５に記載の導電層つき電気絶縁性シートの製造方法。
【発明の詳細な説明】
【技術分野】
【０００１】
本発明は、導電層つき電気絶縁性シートの除電方法および除電装置に関する。
【背景技術】
【０００２】
プラスチックフィルム等の電気絶縁性シートにおける帯電は、シートを加工する工程において所望の加工を阻害することがある。例えば、静電気放電に起因するスタチックマークと呼ばれる局所的に強い帯電や放電痕が存在するシートに真空蒸着やスパッタリング等により金属被覆加工を施すと、加工製品にスタチックマークが現れる。スタチックマークによる強い帯電は、静電気力によるフィルムの他部材への密着をもたらし、搬送不良や位置あわせ、カットシートのつきそろえ不良など様々な問題を発生させる原因となることが知られている。（例えば、特許文献１、参照）。この対策として、かかる問題を回避するために、従来、接地されたブラシ状の導電体を、帯電した電気絶縁性シートに接近させ、ブラシ先端でコロナ放電を発生させて除電する自己放電式除電器や、針状電極に商用周波数の高電圧や直流高電圧を印加してコロナ放電を発生させて除電する交流式や直流式の電圧印加式除電器が使用されている。これら自己放電式の除電器や、電圧印加式除電器においては、コロナ放電によるによるイオンを、電気絶縁性シートの帯電による電界によって引き寄せ、電気絶縁性シートの帯電を中和（除電）するものである。これにより、高い電位に帯電しているシートの電位を下げることが可能とされている。
【０００３】
しかし、電気絶縁性シートにおける帯電は、（シート上での静電気放電などにより）シートの片面、あるいは、両面に、狭いピッチで正極性と負極性の帯電領域が混在していることが多い。このような帯電をもつ電気絶縁性シートにおける電界は、シートの内部（厚み方向）や、シートの表面近傍のみに集中する。そのため、電気絶縁性シートから少し離れた位置にある除電器のイオン生成部分（ブラシ先端や針状電極の針先）から十分なイオンを引き寄せられず、このような細かな帯電模様を持つシートに対する除電効果はほとんど得られなかった。
【０００４】
これに対し、電気絶縁性シートを挟んで離間配置されたイオン生成電極とイオン吸引電極とに逆位相の交流電圧を印加することを特徴とする、図４に示すシートの除電装置４が知られている（例えば、特許文献２、参照。）。また、逆極性の電圧を印加した複数組のイオン生成電極をシートＳから間隔をおいて配置し、シートの両面に、同時に、逆極性のイオンを照射し、かつ、シートの各面の各部位に、シートの搬送に伴って両極性のイオンを照射する、図５、図６に示すシートの除電装置５、６が知られている（例えば、特許文献１、および、特許文献３、参照。）。
【特許文献１】特開２００５−２２２９２５号公報
【特許文献２】特許第２６５１４７６号公報
【特許文献３】特開２００６−２３６９７６号公報
【発明の開示】
【発明が解決しようとする課題】
【０００５】
しかし、これら従来技術における除電装置は、金属被覆加工等の導電性被覆加工を施す前の電気絶縁性シートに対して除電を行うことにより、導電性被覆加工後の電気絶縁性シートに生じる搬送不良や位置あわせ、カットシートのつきそろえ不良などの問題を抑えようとするものであった。ところが、本発明者らの知見によると、シートの片面に導電性被覆加工を施された電気絶縁性シートは、その搬送や巻取、各種表面加工等の際に、その導電性被覆加工を施されていない面が帯電しやすい。これは、導電性被覆加工を施された電気絶縁性シートにおいては、その静電容量が大きいため、導電性被覆加工を施されていない面に多くの電荷が注入されやすいためである。
【０００６】
このように、本発明者らの知見によると、片面に導電性被覆加工を施された電気絶縁性シートの導電性被覆加工を施されていない面が、帯電した場合には、その帯電により生じる問題を抑えることはできなかった。
【０００７】
本発明者らの知見によると、この加工された導電性被覆層の抵抗が数Ω／□程度の低抵抗であって、かつ、導電性被覆が搬送部材などを通じて接地されている場合には、その導電性被覆加工を施されていない面に、除電器を近接させて除電を行えば、その面の除電を比較的容易に行うことができる。
【０００８】
これは、除電器をシートに近接していると、シート（の接地された導電性被覆層）との間に強い電界が形成され、イオンが多量にシートに照射されるためである。比較のために、シートに導電性被覆層がない場合を考えると、除電器をたとえシートに近接して配置しても、照射されたイオンがシートに付着することによってシートの電位の絶対値が大きくなり、除電器とシートとの間の電界が弱くなるため、シートに照射できるイオンの量はわずかである。ここで、接地された低抵抗の導電性被覆層がある場合には、照射されたイオンが付着した部位において、フィルムと被覆層の境界面に、付着したイオンと逆極性の電荷が誘導される(接地点から導電性被覆層に、直接電荷が注入される)。そのため、イオンが照射されてもシートの電位の絶対値はほとんど大きくならず、イオン生成電極とシートとの間の強い電界が維持されるので、多量のイオンを照射できるのである。
【０００９】
しかし、本発明者らの知見によると、加工された導電性被覆層の抵抗が比較的高く、表面抵抗が10の4乗〜8乗Ω／□程度と高い場合や、表面抵抗が低くても、搬送部材等を通じて接地されていない場合には、導電性被覆加工を施されていない面に対して十分な除電を行うことができなかった。
【００１０】
これは、導電性被覆層の抵抗が比較的高い場合や、表面抵抗が低くても接地されていない場合には、イオンが照射された部位におけるフィルムと被覆層の境界面に、付着したイオンと逆極性の電荷がすみやかに誘導されなくなる(注入される電荷が少ない)ためと考えられる。そのため、照射されたイオンによって、シートの電位の絶対値が大きくなり、イオン生成電極とシートとの間の電界が弱くなり、シートに照射されるイオンの量が減少する。
【００１１】
この問題は、図４に示す除電装置４を用いたとしても、ほとんど解消されない。除電器４において、シートの導電性被覆面に接近しておかれたイオン吸引電極は４ｄは、高圧電源４ｃに接続されることによって、シートの導電性被覆層とイオン吸引電極との間に電界を形成する働きはあるが、イオンを照射する能力がないため、導電性被覆層に直接イオンを注入できない。したがって、図４に示す除電装置４を用いても、導電性被覆層の抵抗が比較的高い場合や、表面抵抗が低くても接地されていない場合には、十分な除電ができなかった。
【００１２】
一方、図５，６に示す除電装置５や、除電装置６を用いて、導電性被覆加工後のシートに対して、その位置あわせやつきそろえなどの直前に除電を行えば、導電性被覆加工を施されていない面を除電することが原理的に可能である。しかし、除電装置５や、除電装置６においては、図５、６に示すように、電気絶縁性シートの両面に相対して交流電源５ｃと５ｅや、直流電源６ｃと６ｅに接続された除電電極を有する電極ユニットＥＵｆ−ｍと、ＥＵｄ−ｍ（ただし、ｍは１からｎまでの整数）とが複数（ｎ個）配置されている。これにより、導電性被覆加工を施された面が、除電装置５や、除電装置６の高圧を印加された除電電極に接近するため、シートのバタツキやエッジ部分の接近などにより容易に火花放電を起こしてしまい、実用上安定して除電を行い難い問題があった。また、実際には除電の必要のない導電性被覆加工を施された面に対しても除電（イオンの照射）を行うことから、構成部品（特に除電電極）の増大、放電に伴い生じるオゾン発生量の増大、電力利用効率の等の問題があった。
【００１３】
本発明の目的は、上述した従来の技術の上記問題点を解決し、片面に導電性被覆加工を施された電気絶縁性シートにおける、導電性被覆加工を施されていない面の帯電を、加工された導電性被覆の接地状態や抵抗値の変動によらず、簡単な構成で、容易に、安定的に、除去することが出来る除電方法および除電装置を提供することにある。
【課題を解決するための手段】
【００１４】
上記目的を達成するために本発明によれば、電気絶縁性シートの一方の面に導電層が形成された導電層つき電気絶縁性シートの搬送経路に対し、該シートの他方の面に相対し、該シートの搬送方向に間隔をおいて設けられた少なくとも２個の除電電極を有する導電層つき電気絶縁性シートの除電装置であって、前記除電電極の数をｎとするとき（ｎは、２以上の整数）、ｎ個の除電電極のうち、ｎ／４個以上(小数点以下切り上げ)の前記除電電極に印加される電圧が、他の除電電極に印加される電圧とは逆極性の電圧であることを特徴とする、導電層つき電気絶縁性シートの除電装置が提供される。
【００１５】
また、本発明の好ましい形態によれば、すべての前記除電電極において、前記シートの搬送方向に隣接する前記除電電極への印加電圧が、互いに逆極性であることを特徴とする、導電層つき電気絶縁性シートの除電装置が提供される。
【００１６】
また、本発明の別の形態によれば、前記電気絶縁性シートの除電装置を用いて、実質的に前記導電層の電位をゼロに保ちながら除電を行うことを特徴とする導電層つき電気絶縁性シートの除電方法が提供される。
【００１７】
また、本発明の別の形態によれば、前記導電層つき電気絶縁性シートの除電方法により導電層つき電気絶縁性シートを除電することにより、導電層つき電気絶縁性シートを製造する除電済み導電層つき電気絶縁性シートの製造方法が提供される。
【００１８】
また、本発明の好ましい形態によれば、前記導電層の表面抵抗が１０の８乗Ω／□以下であることを特徴とする、導電層つき電気絶縁性シートの製造方法が提供される。
【００１９】
また、本発明の好ましい形態によれば、前記導電層の表面抵抗が１０の４乗Ω／□以上であることを特徴とする、導電層つき電気絶縁性シートの製造方法が提供される。本発明が適用される導電層つき電気絶縁性シートの基材となる電気絶縁性シートとして、代表的なものには、プラスチックフィルム、布帛、紙等のシートや枚葉体があるが、ポリエチレンテレフタレートフィルム、ポリエチレンナフタレートフィルム、ポリプロピレンフィルム、ポリスチレンフィルム、ポリカーボネートフィルム、ポリイミドフィルム、ポリフェニレンサルファイドフィルム、ナイロンフィルム、アラミドフィルム、ポリエチレンフィルム等のプラスチックフィルムは、電気絶縁性が高いため、本発明を適用するのに特に好適である。
【００２０】
一方、本発明が適用される導電層つき電気絶縁性シートの導電性被覆としては、真空蒸着や、スパッタなどによる、金属や、酸化金属被覆、カーボンブラックやチタン粒子などの導電性粒子を含んだ塗布膜などがあげられる。
【００２１】
本発明における「導電層」の導電性の測定は、JIS規格C6481(1994)に記載の方法に添って導電層の表面抵抗を測定することによって行う。導電層は、例えば、表面抵抗が10の4乗Ω／□以下の場合は比較的抵抗が低い導電層といい、表面抵抗が10の4乗Ω／□以上10の8乗Ω／□以下の場合は比較的抵抗が高い導電層という。
【００２２】
本発明において、「イオン」とは、電子、電子を授受した原子、電荷をもった分子、分子クラスター、浮遊粒子等、さまざまな形態の電荷担体をいう。
本発明において、「イオン生成電極」とは、高電圧の印加によるコロナ放電等によって、電極先端近傍の空間において、イオンを生成する電極をいう。
【００２３】
本発明において、「シールド電極」とは、イオン生成電極近傍に配置され、イオン生成電極との間に適当な電位差を与えることで、イオン生成電極先端でのコロナ放電を補助する電極をいう。
【発明の効果】
【００２４】
本発明によれば、後述の通り、実施例と比較例の対比からも明らかなように、片面に導電性被覆加工を施された電気絶縁性シートにおいて、その接地状態や抵抗値の変動によらず、シートの電位の絶対値が照射されたイオンによって大きくならないようにしながら除電を行えるので、導電性被覆加工を施されていない面の帯電を、簡単な構成で、容易に、安定的に、除去することが出来る。
【発明を実施するための最良の形態】
【００２５】
以下、本発明の除電装置の好ましい実施形態例を図面を参照しながら説明する。電気絶縁性シートとしてプラスチックフィルム（以下、単に、フィルムという）の一方の面に一様な（回路パターンなどが形成されていないソリッドな）導電性被覆加工を施されたフィルム（以下、単に、導電層つきフィルムという）を用いる場合を例にとって、説明する。本発明は、これらの例に限られるものではない。
【００２６】
図１は、本発明の第１の実施形態に係る除電装置の実施形態例の正面概略図である。この除電装置１は導電層つきフィルムの除電に好ましく用いられる。図１において、ガイドロール１ａとガイドロール１ｂとに、搬送されるフィルムＳが掛け渡されている。フィルムＳは導電層つきフィルムであって、図の下側がフィルムの導電性被覆加工を施された面２００（以下、単に、導電面という）である。
【００２７】
ガイドロール１ａ、および、ガイドロール１ｂは、それぞれモータ−（図示せず）により、右廻りに回転される。フィルムＳは、ガイドロール１ａ、１ｂの回転により、矢印１ａｂの方向に、速度ｕ［単位：ｍｍ／秒］で連続的に搬送する。ガイドロール１ａとガイドロール１ｂとの間に、フィルムの導電性被覆加工を施されていない面１００（以下、単に、絶縁面という）に対向して、ｎ個（ただし、ｎは２以上の整数）の除電電極ＳＥ1、・・・ＳＥnがフィルムＳの搬送方向（矢印１ａｂの方向）に間隔をおいて設けられ、これらの除電電極ＳＥ1、・・・、ＳＥnにより、除電装置１が構成されている。
【００２８】
各除電電極ＳＥm（但し、ｍは１以上ｎ以下の整数）は、イオン生成電極１ｄmと、イオン生成電極に対する開口部を有するシールド電極１ｇmとを有しており、実質的に同じ形状の電極である。フィルムの搬送方向に関し、上流から数えて奇数番目の除電電極のイオン生成電極１ｄ1、１ｄ3、…と、偶数番目の除電電極のイオン生成電極１ｄ2、１ｄ4、…とは、互いに逆極性の交流電源１ｃと、１ｅとに接続されている。
【００２９】
次に、除電装置１における各除電電極ＳＥmの動作を図２により説明する。この説明は、１番目の除電電極ＳＥ1と、２番目の除電電極ＳＥ2を代表させて行われる。図２は、本発明の一実施形態の除電ユニットの機能に関する概略説明図である。
【００３０】
図２において、フィルムが１番目の除電電極ＳＥ1から正イオンを照射され、２番目の除電電極ＳＥ2から負イオンを照射される場合について考える。フィルムの導電面２００が10の8乗Ω／□以下の抵抗を持つ場合、導電層内を電荷がある程度移動しうるので、１番目の除電電極ＳＥ1と、２番目の除電電極ＳＥ2とを近接しておけば、正イオンを照射された部位（１番目の除電電極ＳＥ1に相対する部分）のフィルムと導電層の界面には負の誘導電荷があらわれ、負イオンを照射された部位（２番目の除電電極ＳＥ2に相対する部分）のフィルムと導電層の界面には正の誘導電荷があらわれる。したがって、フィルムの電位の絶対値は照射されたイオンによって大きくならず、イオン生成電極とフィルムとの間の強い電界が維持される。これにより、フィルムの導電性被覆層の10の4乗〜8乗Ω／□程度と高い場合であっても、導電性被覆が搬送部材等を通じて接地されていない場合であっても、多量のイオンを照射することが可能となる。なお、導電面が比較的低抵抗で10の4乗Ω／□未満であり、かつ、積極的に接地されている場合においても、フィルムの電位がほぼゼロとなることには相違ないので、本装置構成で除電を行って問題はない。
【００３１】
ここで、フィルムと、除電電極との間に強い電界を形成するために、除電電極をフィルムに近接させて配置する必要がある。除電電極とフィルムとの距離や印加電圧を特許文献１および特許文献３で示されるように定めるのが好ましい。
【００３２】
すなわち、本発明において、除電電極ＳＥmとほぼゼロ電位となるフィルムとの間に形成される電界は、特許文献１および特許文献３で示される、逆極性電圧が印加されたイオン生成電極が、フィルムをはさんで対向配置された構成において、フィルムと上部電極ユニットＥｕｆ−ｍとの間に形成される電界と等価と見なせるためである。これは、フィルムの導電面を対称面とした鏡像法の考え方により容易に推定できる。
【００３３】
すなわち、特許文献１においては、交流電圧を印加する場合に、逆極性電圧を印加された第１のイオン生成電極と第２のイオン生成電極との電位差の実効値を２Ｖ[Ｖ]とし、フィルムをはさんで対向配置された第１のイオン生成電極の先端と前記第２のイオン生成電極の先端との間の前記フィルムの法線方向における距離をｄ1[ｍｍ]とし、たとえば、９０×ｄ1≦Ｖ≦５３０×ｄ1とすれば、第１のイオン生成電極と第２のイオン生成電極とから、フィルムに強制的にイオンを照射できることが示されている。
【００３４】
本発明においては、イオン生成電極の先端とフィルムとの距離をｌ[ｍｍ]とし、印加電圧の実効値をＵrms[Ｖ]とすれば、ｄ1を２ｌに置き換え、２Ｖ／２をＵに置き換えればよいため、１８０×ｌ≦Ｕrms≦１０６０×ｌを満たすことで、フィルムに強制的にイオンを照射できることになる。
【００３５】
特許文献３においては、直流電圧を印加する場合に、イオン生成電極間電位差の時間的平均値をＶ［kＶ］、フィルムをはさんで対向配置された第１のイオン生成電極の先端と前記第２のイオン生成電極の先端との間の前記フィルムの法線方向における距離をｄ1［ｍｍ］として、
｜Ｖ｜／ｄ1＞０．２６を得ている。
【００３６】
本発明においては、除電電極とフィルムとの距離をｌ[ｍｍ]とし、印加電圧のゼロピーク値の絶対値をＵ0-p[Ｖ]とすれば、ｄ1を２ｌに置き換え、１０００×Ｖ／２をＵに置き換えればよいため、Ｕ0-p＞２６０ｌを満たすことで、フィルムに強制的にイオンを照射できることになる。
【００３７】
その他、鏡像法で考えることにより、本発明の除電装置に使用する除電電極の形状（開口幅、開口位置）、隣接する除電電極相互の距離なども、特許文献１および、特許文献３に示される形状および距離とすることが好ましい。
【００３８】
このように、除電電極をフィルムの片面のみに複数配置し、かつ、隣接する除電電極に印加する電圧をそれぞれ逆極性とすることで、強制的に接地しなくても、導電層つきフィルムの電位の絶対値を照射されたイオンによって上昇しないようにすることができるので、多量のイオンを強制照射でき、効果的な除電が可能となる。ここで、除電電極に印加する電圧は交流、直流のいずれでもよい。また、複数本の除電電極により、導電層つきフィルムの電位の絶対値を照射されたイオンによって上昇しないように出来れば、必ずしも、隣接する除電電極に逆極性電圧を印加せず、特に導電層の抵抗が比較的低い場合には、上流側の半数の除電電極に同極性電圧を印加した後に、下流側の半数の除電電極に上流側とは逆極性の電圧を印加してもよい。除電電極に同極性電圧だけを印加するのは好ましくなく、全体の除電電極の半分以上が互いに逆極性の電圧の関係となるようにするのが好ましく、少なくとも、全体の１／４以上の除電電極に、他とは逆極性の電圧を印加するのが好ましい。除電電極に相対する位置のフィルム電位を極力ゼロに近づけるために、本実施の形態に示すように、隣接する除電電極に印加する電圧をそれぞれ逆極性とする方法が最も好ましい。
【実施例】
【００３９】
実施例および比較例における除電の効果は、次の方法により評価された。
[フィルムの帯電分布の評価方法]
除電後のフィルムの絶縁面に、複写機で用いるトナーをふりかけ、そのトナーの付着度合い、緻密さについて調べた。
[フィルム絶縁面電位の測定方法]
フィルムの導電面を、直径１０ｃｍのハードクロムメッキロールからなる金属ロールに密着させ、電位を測定した。電位計として、モンロー社製モデル２４４を、そのセンサとして、開口部直径０．５ｍｍを有するモンロー社製プローブ１０１７ＥＨを用いた。電位計をフィルム上０．５ｍｍの位置に置いた。この位置での視野は、モンロー社カタログより、直径約１ｍｍの範囲である。金属ロールをリニアモータを使用し、約１ｍ／分の低速で回転させながら、電位計で電位Ｖf［単位：Ｖ］を測定した。
[スベリの測定方法]
フィルムを１０５ｍｍ×１５０ｍｍに切り出し、切り出したフィルムより一回り大きい水平なＳＵＳ板の上に、絶縁面がＳＵＳ板と接触する様にして、なるべく平坦になるように載せ、フィルムを水平に引き出し、フィルムが移動し始める際の最大荷重をバネばかりで測定した。測定された値が大きい場合、フィルムはべたつきがちな状態になり、シワや搬送不良の原因となるため好ましくなく、この値が低いほど、フィルムは滑りやすく搬送できる。値が３０ｇ以上では、フィルムは滑りがたくなるが、５ｇ以下であればほとんど抵抗無くフィルムを滑らせることができる。
［実施例１］
図１に示される除電装置において、電気絶縁性シートＳとして、幅１５０ｍｍ、厚さ５μｍの２軸延伸されたポリエチレンテレフタレートフィルム（東レ株式会社製ルミラーＹ７４７）の片面に１．４×１０の４乗Ω／□の導電膜が形成され、逆面は易接着加工処理により非常に強く帯電しているフィルムを使用した。フィルムＳを速度３０ｍ／分で搬送させた。除電前のフィルムの絶縁面にトナーを振り掛けるとトナーが非常に濃く、緻密に付着した。絶縁面電位は−７０〜＋６０Ｖで非常に大きく、かつ、数mm程度の細かな周期で振れ、すべりは２５０ｇ以上で、はかりで測定できないほどのべたつきがあった。
【００４０】
除電電極として、図３に示される針電極列を備えたものを使用した。この針の幅方向の間隔は、１０ｍｍであった。除電電極を、フィルムＳの面と平行になるように、フィルムの搬送方向にそって１０並べた。
【００４１】
除電電極の先端とフィルムとの距離は、２０ｍｍ、シールド電極とフィルムとの距離は、１７ｍｍ、シールド電極開口幅は、１９ｍｍであった。
【００４２】
隣接する除電電極の間隔は、全て同じで３５ｍｍとした。フィルムの搬送方向上流から奇数番目の除電電極は第１の交流電源１ｃに、フィルムの搬送方向上流から偶数番目の除電電極は第２交流電源１ｅに接続した。交流電源１ｃと、１ｅの周波数はともに、６０Ｈｚ、実効電圧ともに６ｋＶとし、互いに位相が逆になるよう、電源内部の昇圧トランスの入力を切り替えた。シールド電極は接地した。
【００４３】
除電後のフィルムの絶縁面にトナーをふりかけると、トナーは全体的に付着するものの、除電前のフィルムと比べると大幅に付着量が減少し、全体にぼやけたような形になった。
【００４４】
絶縁面の電位は、−２０〜＋２５Ｖであって、電位の振れる周期は２〜３ｃｍと非常に緩やかな変動であった。また、すべりは最大で４．３ｇで、抵抗無くフィルムをすべらせることができた。
[比較例１]
図１において、全ての除電電極を交流電源１ｃに接続したほかは、実施例１と同じとして除電を行った。すなわち、これは全ての除電電極に印加される電圧を同極性にするということである。
【００４５】
除電後のフィルムの絶縁面にトナーをふりかけると、トナーは、除電前と比較してわずかに薄くなっているものの非常に濃く、緻密に付着した。絶縁面電位は−６０〜＋１５Ｖで非常に大きく、かつ、数ｍｍ程度の細かな周期で振れた。すべりは最大で１０．５ｇで、すべらせるのにやや抵抗があった。
[比較例２]
比較例１の各除電電極と、フィルムをはさんで対称になる位置にさらに電極を追加し、追加した電極を交流電源１ｃと逆極性の交流電源１ｅに接続したほかは、比較例１と同じとして除電を行った。途中、フィルムがばたついた部分で大きな音と光とを伴う火花放電が発生し、電源が緊急停止して除電を行えなくなった。火花放電発生までの部位において除電後のフィルムの絶縁面にトナーをふりかけると、トナーは全体的に付着するものの、除電前のフィルムと比べると大幅に付着量が減少し、全体にぼやけたような形にトナーが付着した。
【００４６】
絶縁面の電位は、−２５〜＋２５Ｖであって、電位の振れる周期は２〜３ｃｍと非常に緩やかな変動であった。また、すべりは最大で４ｇで、抵抗無くフィルムをすべらせることができた。
[実施例２]
図１に示される除電装置において、電気絶縁性シートＳとして、幅１５０ｍｍ、厚さ５μｍの２軸延伸されたポリエチレンテレフタレートフィルム（東レ株式会社製ルミラーＹ７４７）の片面に４×１０の６乗Ω／□の酸化アルミ膜が形成され、逆面は易接着加工処理により非常に強く帯電しているフィルムを使用したほかは、実施例１と同じとして除電を行った。除電前のフィルムの絶縁面にトナーを振り掛けるとトナーが非常に濃く、緻密に付着した。絶縁面電位は−５０〜＋８０Ｖで非常に大きく、かつ、数mm程度の細かな周期で振れ、すべりは２５０ｇ以上であった。
【００４７】
除電後のフィルムの絶縁面にトナーを振り掛けると、トナーは全体的に付着するものの、除電前のフィルムと比べると大幅に付着量が減少し、全体にぼやけたような形になった。
【００４８】
絶縁面の電位は−２５Ｖ〜＋２５Ｖであって、電位の振れる周期は２〜３ｃｍと非常に緩やかな変動であった。また、すべりは最大で４．５ｇで、抵抗無くフィルムをすべらせることができた。
【産業上の利用可能性】
【００４９】
本発明は、片面が導電面、片面が絶縁面である電気絶縁性シートの絶縁面の帯電を除去することを可能とするため、このようなシートの製造に適する。たとえば、片面のみに帯電防止層を有するシートなどに適用できるほか、ガラス基板に導電層が形成されたような枚葉物についても適用が可能である。
【図面の簡単な説明】
【００５０】
【図１】本発明の一実施形態に係る除電装置の実施形態例の正面概略図である。
【図２】本発明の一実施形態の除電ユニットの機能に関する概略説明図である。
【図３】本発明の除電装置における除電電極の一態様の概略正面断面図である。
【図４】従来技術における除電装置の正面概略図である。
【図５】従来技術における除電装置の正面外略図である。
【図６】従来技術における除電装置の正面外略図である。
【符号の説明】
【００５１】
１：除電装置
１ａ：ガイドロール
１ｂ：ガイドロール
１ｃ：交流電源
１ｄm：シートの搬送方向に関し、上流から数えてｍ番目の除電電極のイオン生成電極
１ｅ：交流電源
１ｇm：シートの搬送方向に関し、上流から数えてｍ番目の除電電極のシールド電極
４：除電装置
４ａ：交流電源
４ｂ：イオン生成電極
４ｃ：交流電源
４ｄ：吸引電極
５：除電装置
５ｃ：交流電源
５ｅ：交流電源
６：除電装置
６ｃ：直流電源
６ｅ：直流電源
１００：フィルムの導電性被覆加工を施されていない面
２００：フィルムの導電性被覆加工を施された面
３００：フィルムに照射された正のイオン
４００：フィルムに照射された負のイオン
５００：正の誘導電荷
６００：負の誘導電荷
ＥＵｆ−ｍ：シートの搬送方向に関し、上流から数えてｍ番目の除電ユニットの上部電極ユニット
ＥＵｄ−ｍ：シートの搬送方向に関し、上流から数えてｍ番目の除電ユニットの下部電極ユニット
Ｓ：フィルム
ＳＥm：シートの搬送方向に関し、上流から数えてｍ番目の除電電極
ＳＵｍ：シートの搬送方向に関し、上流から数えてｍ番目の除電ユニット
【図１】
2009026716.tif 000003
【図２】
2009026716.tif 000004
【図３】
2009026716.tif 000005
【図４】
2009026716.tif 000006
【図５】
2009026716.tif 000007
【図６】
2009026716.tif 000008